(57)【要約】【課題】  三波長域発光形蛍光灯を外光源とした場合の明暗コントラストを向上させ、かつ三波長域発光形蛍光灯及び白熱電球のいずれを外光源とした環境下においても色づきの観察されにくいディスプレイ装置用フィルタを提供すること。【解決手段】  波長５９０ｎｍにおける透過率が波長６２５ｎｍにおける透過率よりも１５％以上低く、三波長域発光形蛍光灯の緑色発光ピーク波長を中心にして±１５ｎｍの範囲の平均透過率Ｔg（％）と、青色発光ピーク波長を中心にして±１５ｎｍの範囲の平均透過率Ｔb（％）と、赤色発光ピーク波長を中心にして±１５ｎｍの範囲の平均透過率Ｔr１（％）とから計算されるＴg−０．３Ｔb−０．７Ｔr１の絶対値が１０以下であり、かつ、Ｔgと、波長６７５ｎｍを中心として±２５ｎｍの範囲の平均透過率Ｔr２（％）から計算されるＴg−Ｔr２の絶対値が２０以下であって、さらにＴg（％）が４０以下であることを特徴とするディスプレイ装置用フィルタ。【選択図】    図１
2005292393.tif 000002
【特許請求の範囲】
【請求項１】
発光表示デバイスの前面に設けられるディスプレイ装置用フィルタであって、
波長５９０ｎｍにおける透過率が波長６２５ｎｍにおける透過率よりも１５％以上低く、
三波長域発光形蛍光灯の緑色発光ピーク波長を中心にして±１５ｎｍの範囲の平均透過率Ｔg（％）と、青色発光ピーク波長を中心にして±１５ｎｍの範囲の平均透過率Ｔb（％）と、赤色発光ピーク波長を中心にして±１５ｎｍの範囲の平均透過率Ｔr１（％）とから計算されるＴg−０．３Ｔb−０．７Ｔr１の絶対値が１０以下であり、
かつ、前記Ｔgと、波長６７５ｎｍを中心として±２５ｎｍの範囲の平均透過率Ｔr２（％）とから計算されるＴg−Ｔr２の絶対値が２０以下であって、
さらに前記Ｔg（％）が４０以下であることを特徴とすることを特徴とするディスプレイ装置用フィルタ。
【請求項２】
前記Ｔg−０．３Ｔb−０．７Ｔr１の絶対値が５以下であることを特徴とする請求項１記載のディスプレイ装置用フィルタ。
【請求項３】
前記Ｔg−０．３Ｔb−０．７Ｔr１の絶対値が３以下であることを特徴とする請求項１記載のディスプレイ装置用フィルタ。
【請求項４】
前記Ｔg−Ｔr２の絶対値が１０以下であることを特徴とする請求項１乃至請求項３のいずれか１項に記載のディスプレイ装置用フィルタ。
【請求項５】
前記Ｔg−Ｔr２の絶対値が５以下であることを特徴とする請求項１乃至請求項３のいずれか１項に記載のディスプレイ装置用フィルタ。
【請求項６】
前記ディスプレイ装置用フィルタが、近赤外線吸収化合物を少なくとも１種類含有し、波長８００〜９００ｎｍの平均光線透過率が５％以下であり、かつ波長６２０〜６４０ｎｍの平均光線透過率が４５％以上であることを特徴とする請求項１乃至請求項５のいずれか１項に記載のディスプレイ装置用フィルタ。
【請求項７】
前記波長８００〜９００ｎｍの平均光線透過率が４％以下であることを特徴とする請求項６記載のディスプレイ装置用フィルタ。
【請求項８】
前記波長６２０〜６４０ｎｍの平均光線透過率が５０％以上であることを特徴とする請求項６又は請求項７記載のディスプレイ装置用フィルタ。
【請求項９】
請求項１乃至請求項８のいずれか１項に記載のディスプレイ装置用フィルタと、発光表示デバイスとを有するディスプレイ装置。
【請求項１０】
発光表示デバイスの前面に設けられるディスプレイ装置用フィルタであって、近赤外線吸収化合物を少なくとも１種類含有し、波長８００〜９００ｎｍの平均光線透過率が５％以下であり、かつ波長６２０〜６４０ｎｍの平均光線透過率が４５％以上であることを特徴とするディスプレイ装置用フィルタ。
【請求項１１】
前記近赤外吸収化合物が、下記一般式（ＶＩ）で示される含金属インドアニリン系化合物を含むことを特徴とする請求項６乃至請求項１０のいずれか１項に記載のディスプレイ装置用フィルタ。
2005292393.tif 000023
（式中、Ｍは金属原子を示し、環Ａは含窒素芳香環を示し、環Ｂはベンゼン環又はピリジン環を示す。
Ｒは、置換されていても良いアルキル基、置換されていても良いアルケニル基、置換されていても良いアリール基、置換されていても良い複素環基、置換されていても良いアルコキシ基、置換されていても良いアルケニルオキシ基、置換されていても良いアリールオキシ基、置換されていても良い複素環オキシ基又は置換されていても良いアミノ基を示す。
Ｒ1及びＲ2は、それぞれ独立して、一価基を示し、ｈ及びｋは、それぞれ独立して、０〜４の整数を示す。
Ｒ3及びＲ4は、それぞれ独立して、水素原子、置換基を有していても良いアルキル基又は置換基を有していても良いアリール基を示す。ここで、Ｒ3とＲ4は、互いに結合して含窒素５又は６員環を形成してもよいし、Ｒ3及び／又はＲ4は環Ｂと結合して５又は６員の環を形成していてもよい。
Ｚは１価又は２価の陰イオンを示す。ｍは２又は３示し、ｎは１又は２を示す。）
【請求項１２】
前記近赤外吸収化合物が、下記一般式（ＶＩＩ）で示される含金属インドアニリン系化合物を含むことを特徴とする請求項６乃至請求項１０のいずれか１項に記載のディスプレイ装置用フィルタ。
2005292393.tif 000024
（式中、Ｍは金属原子を示し、環Ａは含窒素芳香環を示し、環Ｂはベンゼン環又はピリジン環を示す。
Ｒ1及びＲ2は、それぞれ独立して、一価基を示し、ｋ及びｈは、それぞれ独立して、０〜４の整数を示す。但し、カルボニル基のα位がＮＨＣＯＲで表される基（Ｒは、置換されていても良いアルキル基、置換されていても良いアルケニル基、置換されていても良いアリール基、置換されていても良い複素環基、置換されていても良いアルコキシ基、置換されていても良いアルケニルオキシ基、置換されていても良いアリールオキシ基、置換されていても良い複素環オキシ基又は置換されていても良いアミノ基を示す。）で置換されることはない。
Ｒ3及びＲ4は、それぞれ独立して、水素原子、置換基を有していても良いアルキル基又は置換基を有していても良いアリール基を示す。ここで、Ｒ3とＲ4は、互いに結合して含窒素５又は６員環を形成してもよいし、Ｒ3及び／又はＲ4は環Ｂと結合して５又は６員の環を形成していてもよい。
Ｚは１価又は２価の陰イオンを示す。ｍは２又は３示し、ｎは１又は２を示す。）
【発明の詳細な説明】
【技術分野】
【０００１】
本発明はディスプレイ装置に用いるフィルタに関し、特に発光表示デバイスの前面に配置され、色調の調整やコントラスト向上といった機能を有するディスプレイ装置用フィルタに関する。
【背景技術】
【０００２】
ディスプレイ装置はテレビやパーソナルコンピュータのモニタなど、様々な分野で用いられている。ディスプレイ装置の種類は多岐に渡るが、代表的なものとしては、ＣＲＴディスプレイ装置、液晶ディスプレイ装置（ＬＣＤ）、プラズマディスプレイ装置、ＥＬディスプレイ装置、ＦＥＤ(Field Emission Display）装置等を挙げることができる。
【０００３】
従来、ＬＣＤやプラズマディスプレイ装置を筆頭とする平面ディスプレイは解像度や発色、コストの点でＣＲＴディスプレイ装置に比べ不利であるとされてきたが、技術進歩及び低価格化に伴い、現在では一般的な用途では平面ディスプレイが好んで用いられるようになってきている。
【０００４】
特に、大画面テレビジョン装置の分野では、発光表示デバイスの１つであるプラズマディスプレイパネル（ＰＤＰ）を用いたプラズマディスプレイ装置が注目を集めており、低価格化が進むにつれてますますその需要は増加するものと思われる。
【０００５】
【特許文献１】特開２００３−１６７１１８号公報
【発明の開示】
【発明が解決しようとする課題】
【０００６】
プラズマディスプレイパネルは、一般的に、セルと呼ばれる、最小発光単位である微少領域（発光表示デバイス）を２枚の透明平板の間に多数形成し、セルに選択的に電圧を印加することで、キセノンとネオンの混合ガスが励起され真空紫外線を放射し、その真空紫外線励起による赤、青、緑のそれぞれの蛍光体の発光を利用して３原色発光を得ている。  このように、プラズマディスプレイパネルはそれ単体でカラー画像の表示が可能ではある。しかし、電磁波や近赤外線を発生すること、色調の補正が必要であることなどの理由で、ＰＤＰを用いたディスプレイ装置には、様々な機能を有する光学フィルタを使用することが必要である。
【０００７】
例えば、ネオン原子が励起された後、基底状態に戻る際に６００ｎｍ付近を中心とするいわゆるネオンオレンジ光を強く発するため、プラズマディスプレイパネル単体では、赤色にオレンジ色が混ざり鮮やかな赤色が得られない。このため、プラズマディスプレイ装置では、ディスプレイパネルの前面にネオンオレンジ光を吸収除去する機能を有するフィルタ、例えば、ネオンオレンジ光の波長の透過率を局所的に低下させているフィルタを、ディスプレイの前面に設置し、赤色の色度を向上させている。
【０００８】
ネオンオレンジ光の吸収に加え、この種のフィルタの機能として重要なものの１つに、外光（環境光）の吸収がある。ＰＤＰの様な自発光形ディスプレイパネルでは、表示画像の黒い部分に対応するセルは発光させないため、本来その部分は黒く見えるはずである。しかし、実際には外光がディスプレイ装置表面や内部で反射して再度出射して観察されるため、観察者には黒が灰色がかって見えてしまう。
【０００９】
このような、外光による、画像表示時の白画像部分と黒画像部分のコントラスト（以下、明暗コントラストという）の低下は、特に、ディスプレイパネルに用いられている蛍光体が白色等の明るい色であるプラズマディスプレイ装置の場合、無視できない問題である。そのため、本願出願人は、このような明暗コントラストの低下を防止するためのフィルタを先に提案した（特許文献１）。
【００１０】
しかし、明暗コントラストの低下以外にも外光による問題は存在する。外光源からディスプレイ装置に入射した外光は、ディスプレイ装置前面のフィルタを通過し、ディスプレイ装置内部で反射された後、再び前面のフィルタを通過して人間の目に到達するが、上述したように、ディスプレイ装置前面に設けられるフィルタは、特定の波長帯の光を吸収する特性を有している。そのため、ディスプレイ装置に入射した外光は、フィルタを通過するたびにその所定波長成分が吸収され、ディスプレイ装置から出射した外光のスペクトルバランスは入射時と変化する。その結果、ディスプレイ装置を観察する人間の目には、フィルタ自体が例えば青紫や赤紫等の不自然な色の物体として観察されることがある。これをフィルタの「色づき」と呼ぶ。
【００１１】
色づきは光源がもともと有する発光スペクトルによって異なり、例えば三波長域発光形蛍光灯Ｆ１０（ＪＩＳ  Ｚ８７１９−１９９６）を光源とする場合には、青味がかり、白熱電球（ＪＩＳ  Ｚ８７２０−２０００「標準イルミナントＡ」に準拠した電球）では赤味がかる。
【００１２】
このようなフィルタの色づきの結果、画像の黒い部分が着色したように観察される。また、ディスプレイパネルが点灯していない状態、特にディスプレイ装置の電源が入っていない状態（以後、両方の状態をまとめて未使用時という）において画面全体が着色したように観察される。一般に、ディスプレイ装置において観察されるフィルタの色はグレー又は黒といった無彩色が好ましいとされるため、フィルタの色づきが観察されることは望ましくない。
【００１３】
一般に室内で用いられる光源は蛍光灯又は電球であることが多く、これらの光源下での使用において、明暗コントラストが良好で、かつ未使用時のフィルタ色づきが観察されにくいプラズマディスプレイ装置用フィルタが望まれるが、従来このようなプラズマディスプレイ装置用フィルタは存在しなかった。
【００１４】
また、プラズマディスプレイ装置用フィルタに求められる機能として、近赤外光の除去がある。ＰＤＰで用いるキセノンガスが近赤外光を発生させるため、ＰＤＰの発光スペクトルには約８００〜約１０００ｎｍの波長帯に強い近赤外発光領域を有している。
【００１５】
近赤外発光はテレビ、ビデオ、エアコン等、様々な機器の無線制御や、ワイヤレスヘッドホン等の無線通信に用いられている。そのため、近赤外光を除去しないと、ＰＤＰが放射する近赤外光により上述したような機器が誤動作する虞があり、またワイヤレスヘッドホンでは近赤外光がノイズとして混入するという問題がある。
【００１６】
このため、従来からプラズマディスプレイ装置用フィルタでは近赤外光吸収物質を含有する近赤外光吸収層を設けているが、従来の近赤外光吸収層は無線制御される機器の誤動作防止という観点で設計されており、ワイヤレスヘッドホンにおけるノイズについては特に考慮されていなかった。
【００１７】
図２は、プラズマディスプレイパネルの発光スペクトル１０と、ワイヤレスヘッドホンが利用する波長スペクトル２０と、近赤外光吸収層を有する従来のプラズマディスプレイパネルの透過スペクトル３０とを示す図である。図に示すように、ワイヤレスヘッドホンの通信領域２０にＰＤＰの強い近赤外発光スペクトル１１が存在し、ノイズ源となっている。
【００１８】
７５０〜９５０ｎｍを通信帯域とするワイヤレスヘッドホンにおけるノイズを防止するには、８００〜９００ｎｍの近赤外光に対するプラズマディスプレイ装置用フィルタの平均透過率を５％以下とする必要があるが、従来用いられていた近赤外光吸収物質によってこの条件を満たそうとすると、図２で示すように、ＰＤＰで用いられる赤色蛍光体の主発光ピーク１３が存在する６２０〜６４０ｎｍの平均透過率が低く（図では約４０％以下）となるという問題があった。つまり、従来の技術では、ワイヤレスヘッドホンにおけるノイズを防止しようとすると、ＰＤＰの赤色発光も吸収してしまい、好ましくなかった。
また、近年、蛍光体の輝度向上のため、プラズマディスプレイパネルに封入されているキセノンガスの混合割合を上昇させる傾向にある。それに伴い、ディスプレイパネルから放出される近赤外線量も増加するため、従来よりも８００〜９００ｎｍの平均透過率の低いプラズマディスプレイパネル装置用フィルタが望まれていた。
このように、ＰＤＰの赤色発光輝度・色度を高く維持しながら、ワイヤレスヘッドホンのノイズを防止することの可能なプラズマディスプレイ装置用フィルタが望まれていた。
【００１９】
本発明はこのような従来技術の問題点に鑑みなされたものであり、その主な目的は、特に、三波長域発光形蛍光灯Ｆ１０下で良好な明暗コントラストを実現し、かつフィルタの色づきを抑制可能なディスプレイ装置用フィルタを提供することにある。
また、本発明の別の主な目的は、ディスプレイパネルの赤色発光輝度、発光色度を維持しながら、ワイヤレスヘッドホンにおけるノイズを防止可能なディスプレイ装置用フィルタを提供することにある。
【課題を解決するための手段】
【００２０】
すなわち、本発明の要旨は、発光表示デバイスの前面に設けられるディスプレイ装置用フィルタであって、波長５９０ｎｍにおける透過率が波長６２５ｎｍにおける透過率よりも１５％以上低く、三波長域発光形蛍光灯の緑色発光ピーク波長を中心にして±１５ｎｍの範囲の平均透過率Ｔg（％）と、青色発光ピーク波長を中心にして±１５ｎｍの範囲の平均透過率Ｔb（％）と、赤色発光ピーク波長を中心にして±１５ｎｍの範囲の平均透過率Ｔr１（％）とから計算されるＴg−０．３Ｔb−０．７Ｔr１の絶対値が１０以下であり、かつ、Ｔgと、波長６７５ｎｍを中心として±２５ｎｍの範囲の平均透過率Ｔr２（％）とから計算されるＴg−Ｔr２の絶対値が２０以下であって、さらにＴg（％）が４０以下であることを特徴とすることを特徴とするディスプレイ装置用フィルタに存する。
【００２１】
また、本発明の別の要旨は、本発明によるディスプレイ装置用フィルタと発光表示デバイスを有するディスプレイ装置に存する。
【発明の効果】
【００２２】
本発明によれば、様々な環境光下において色づきを抑制しながら、ディスプレイ装置の明暗コントラスト向上を実現することができる。
また、本発明によれば、ディスプレイパネルの赤色発光輝度・色度を維持しながら、ワイヤレスヘッドホンにおけるノイズを防止することができる。
【発明を実施するための最良の形態】
【００２３】
以下、本発明をその好適な実施形態に基づき詳細に説明する。
本発明のディスプレイ装置用フィルタは原則としてプラズマディスプレイ装置に用いることを前提としているが、プラズマディスプレイパネルと同様の発光スペクトルを有する任意の発光表示デバイスに対して適用可能である。
【００２４】
本発明のディスプレイ装置用フィルタは、発光表示デバイスの前面、すなわち発光表示デバイスから出射した光が、この発光表示デバイスを用いたディスプレイ装置から出射するまでの光路中に配置される。
【００２５】
本発明のディスプレイ装置用フィルタは、外光抑制機能を有するフィルタである。外光抑制機能はディスプレイ装置用フィルタを構成する層の１つの有する機能として実現され、以下、外光抑制機能を有する層を外光抑制層という。ただし、本発明においてディスプレイ装置用フィルタを構成する層は、隣り合う層と必ずしも接着されている必要はない。例えば、ある層が隣り合う層と離れて配置されているような形態や、隣り合う層と接してはいるが、接着はされていないような形態であってもよい。
【００２６】
《ディスプレイ装置用フィルタ全体の光学特性》
本発明の実施形態に係るディスプレイ装置用フィルタは、外光抑制層、近赤外線吸収層、電磁波シールド層など、フィルタとして必要な機能を含む構成において、波長５９０ｎｍの光線透過率（％）が、６２５ｎｍの光線透過率（％）よりも１５以上、好ましくは２０以上、特に好ましくは３０以上低いことを第１の特徴とする。
この特性を有することにより、上述した６００ｎｍ近傍に存在するネオン光に対しては十分な吸収を行うと共に、６３０ｎｍ近傍に存在する赤色発光ピークに対する影響を抑制することができ、結果としてディスプレイ装置の赤色色度を向上させることが可能になる。
なお、赤色色度を良好にする観点からは、６２５ｎｍの透過率は４５％以上であることが好ましく、５０％以上であることがさらに好ましい。
【００２７】
また、本発明の実施形態に係るディスプレイ装置用フィルタは、三波長域発光形蛍光灯の緑色発光ピーク波長（５４５ｎｍ）を中心にして±１５ｎｍの範囲の平均透過率Ｔg（％）と、青色発光ピーク波長（４３５ｎｍ）を中心にして±１５ｎｍの範囲の平均透過率Ｔb（％）と、赤色発光ピーク波長（６１０ｎｍ）を中心にして±１５ｎｍの範囲の平均透過率Ｔr１（％）とから計算されるＴg−０．３Ｔb−０．７Ｔr１の絶対値が１０以下、好ましくは５以下、更に好ましくは３以下であることを第２の特徴とする。
この特性を有することにより、Ｆ１０型三波長域発光形蛍光灯下におけるフィルタの色づきを抑制し、フィルタ色を無彩色（グレー）にすることが可能になる。
【００２８】
さらに、本発明の実施形態に係るディスプレイ装置用フィルタは、三波長域発光形蛍光灯の緑色発光ピーク波長（５４５ｎｍ）を中心にして±１５ｎｍの範囲の平均透過率Ｔg（％）と、波長６７５ｎｍを中心として±２５ｎｍの範囲の平均透過率Ｔr２（％）の差Ｔg−Ｔr２が２０以下、好ましくは１５以下、さらに好ましくは１０以下、特に好ましくは５以下であることを第３の特徴とする。
この特性を有することにより、白熱電球光下においてフィルタが赤く色づくことを抑制し、フィルタ色を無彩色（グレー）にすることが可能になる。
【００２９】
加えて、本発明の実施形態に係るディスプレイ装置用フィルタは、三波長域発光形蛍光灯の緑色発光ピーク波長（５４５ｎｍ）を中心にして±１５ｎｍの範囲の平均透過率Ｔg（％）が４０以下であることを第４の特徴とする。後述するように、この特性を有することで、５４５ｎｍをピークとする三波長域発光形蛍光灯Ｆ１０の緑色発光に対応する波長帯を良く吸収することが可能になり、三波長域発光形蛍光灯Ｆ１０光源下での明暗コントラストの向上が実現できる。
【００３０】
また、本発明の実施形態に係るディスプレイ装置用フィルタは、第１〜第４の特徴に加え、６２５ｎｍの透過率が４５％以上、好ましくは５０％以上で、かつ波長８００〜９００ｎｍの平均光線透過率が５％以下、好ましくは４％以下、特に好ましくは３％以下であるという第５の特徴を満たすことが好ましい。
この特性を満たすことにより、プラズマディスプレイ装置の赤色色度を低下させることなく、プラズマディスプレイ装置の動作中にワイヤレスヘッドホンを使用した際の雑音混入を抑制することが可能になる。
【００３１】
本発明のディスプレイ装置用フィルタは、単独はもちろん透明のガラスや他の透明樹脂板等と貼り合わせた積層体として用いることができる。また、発光表示デバイス表示面へ直接貼付される部材、透明ガラスや他の透明樹脂板などと貼り合わせた積層体として設置される部材等、複数の部材の特性を組み合わせることで、本発明を実施することもできる。本発明のディスプレイ装置用フィルタを用いてディスプレイ装置を得るには、発光表示デバイスとして公知のものあるいは市販品であれば特に限定なく用いることができる。
【００３２】
上述の条件を満たすディスプレイ装置用フィルタの具体的な構成について更に説明する。
図１は発光表示デバイスの一例としてのプラズマディスプレイパネルの発光スペクトル１３と、外光源の一例としての白熱電球及び三波長域発光形蛍光灯Ｆ１０の発光スペクトル１５、及び上述の特徴１〜３を満たすフィルタの透過スペクトル１６の例を示す特性図である。白熱電球及び三波長域発光形蛍光灯の発光スペクトルは、外光を遮断した暗室内で、白熱電球（ミニクリプトン球、型番：KR100/110V57W、東芝ライテック（株）製）と三波長域発光形蛍光灯Ｆ１０をそれぞれ照射させ、この発光スペクトルを分光放射輝度計（ＣＳ−１０００、コニカミノルタホールディングス（株）製）により測定したものである。
【００３３】
本発明者は様々な検討を通じ、外光源が三波長域発光形蛍光灯Ｆ１０の環境下においてフィルタの色づきが観察されにくいのは、特に、フィルタ自体の色に赤味や緑味が少ない場合であることを見いだした。そして、フィルタが赤や緑に色付かないようにするには、フィルタを照射する蛍光灯等の環境光の光成分をバランスよくカットする必要がある。
【００３４】
本発明者は、検討の結果、三波長域発光形蛍光灯Ｆ１０を外光源とする場合、その緑色発光ピーク波長（５４５ｎｍ）を中心とする波長領域の透過率を低下させると、フィルタが赤く色付き、同じく青色発光ピーク波長（４３５ｎｍ）と赤色発光領域波長（６１０ｎｍ）のそれぞれを中心とする波長領域の透過率を低下させると、フィルタが緑に色付くことを見いだした。
【００３５】
更に、フィルタを緑に色付かせる４３５±１５ｎｍの平均透過率Ｔb（％）と、同じく緑に色付かせる６１０±１５ｎｍの平均透過率Ｔr（％）とは、おおよそ３：７の割合でフィルタの緑色の色づきに影響していることを突き止めた。
【００３６】
そこで発明者は、赤が緑の補色であることに着目し、フィルタを赤に色づける５４５±１５ｎｍの平均透過率Ｔg（％）と、緑に色づけるＴb（％）、Ｔr（％）に、上述した寄与割合を乗じた０．３Ｔb＋０．７Ｔrとの差Ｔg−０．３Ｔb−０．７Ｔr（％）が１０以下、好ましくは５以下、更に好ましくは３以下であれば、赤い色づきと緑の色づきとが相殺され、ナチュラルグレー又はナチュラルブルーのフィルタとして観察されるという構成に到達した。
【００３７】
そして、三波長域発光形蛍光灯Ｆ１０の場合、赤の色づきに影響する緑色発光ピーク波長（５４５ｎｍ）、緑の色づきに影響する青色発光ピーク波長（４３５ｎｍ）及び赤色発光ピーク波長（６１０ｎｍ）のそれぞれ±１５ｎｍの波長幅で平均透過率を計算すると、その上述の式と実際のフィルタの色づきとの対応が良くとれることがわかった。これは、平均透過率を計算する波長帯がこれより広すぎると、色づきに関係の少ない波長成分が多く含まれるようになる可能性が高くなり、反対にこれよりも狭すぎると、色づきに比較的関連の大きい波長成分が含まれなくなる可能性が高くなるからと考えられる。
なお、ここで、平均透過率とは、設定した波長帯における透過率の単純平均として定義される。
【００３８】
また、外光源が白熱電球の場合、三波長発光形蛍光灯Ｆ１０のような明確な発光ピークは存在しないが、波長の長い赤色成分が最も多く、緑色成分、青色成分の順に減少していく。そこで、発明者は上述の考えに従って、白熱電球光下におけるフィルタの色づきを抑制するために満たすべき透過率について検討したところ、三波長域発光形蛍光灯の緑色発光ピーク波長（５４５ｎｍ）を中心にして±１５ｎｍの範囲の平均透過率Ｔg（％）と、波長６７５ｎｍを中心として±２５ｎｍの範囲の平均透過率Ｔr２（％）の差Ｔg−Ｔr２が２０以下、好ましくは１５以下、さらに好ましくは１０以下、特に好ましくは５以下である場合に、白熱電球光下においてフィルタが赤く色づくことを抑制し、フィルタ色を無彩色（グレー）にすることが可能になることを見いだした。
【００３９】
赤の色づきに関与する波長帯の透過率と、緑の色づきに関与する波長帯の透過率との差を小さくすることにより、フィルタの色づきを無彩色にするという基本的な思想は共通である。ただし、白熱電球の場合、青色成分が少なく、また赤色光成分が広範囲の波長帯で多く含まれ、赤色光成分が緑の色づきに対して支配的であるため、青色成分の緑の色づきに対する寄与は実質的に無視できるものと考えられる。
【００４０】
この発明に係るディスプレイ装置用フィルタは、波長４００ｎｍ〜７００ｎｍの可視光領域に、少なくとも一つの透過率の極小値を有し、不要な発光成分を除去している。例えば、プラズマディスプレイ装置用フィルタの場合には、ネオンオレンジ光を吸収除去するために、５３０ｎｍ〜６００ｎｍの波長域に、透過率の極小値を設けている。
【００４１】
外光源として三波長域発光形蛍光灯Ｆ１０又は白熱電球、発光表示デバイスとしてプラズマディスプレイパネルという組み合わせを考えると、外光抑制層の極小透過率が５３０ｎｍよりも短波長側（図１において波長５３０ｎｍより左側の波長域）にあると、この波長域には外光成分が少ないため外光カットの効果が低く、また波長５２５ｎｍ近傍にはプラズマディスプレイパネルの緑色の発光ピーク（発光スペクトル１５におけるポイントＧ付近）があり、この緑色発光を妨害（緑色を吸収）してしまうためコントラスト向上の効果が低くなり好ましくない。また、極小透過率が６１０ｎｍよりも長波長側（図１において波長６１０ｎｍより右側の波長域）であると、ディスプレイパネルの赤色の発光（発光スペクトル１４におけるポイントＲ１、Ｒ２付近）を大きく妨害（赤色を吸収）してしまうため好ましくない。したがって、この外光源と発光表示デバイスの組み合わせにおいては、５４５ｎｍをピークとする三波長域発光形蛍光灯Ｆ１０の緑色発光に対応する波長帯を良く吸収し、プラズマディスプレイパネルの緑色発光を良く通過するように外光抑制層の吸収ピークを設計することとなる。
【００４２】
従って、図１に示すように、波長５３０ｎｍ〜６１０ｎｍに透過率の極小値Ｋを１つ以上持つ外光抑制層を設計することになる。ここで「極小値」とは、例えば二次関数のグラフ等で定義されている場合と同様な意味、即ちグラフ上において減少から増加に変わる変曲点を意味し、最小値とは異なる。
【００４３】
また、５３０ｎｍ〜６１０ｎｍの波長域に極小値Ｋを有する外光抑制層の透過スペクトル１６はシャープ（急峻）なバレー型（谷型）を有する方が、ディスプレイパネルの発光輝度確保のため好ましい。なお、プラズマディスプレイパネルは波長５９０ｎｍ近傍に強い発光があるため、５３０ｎｍ〜６１０ｎｍの部分をカットするとこの波長域のプラズマディスプレイパネルの発光も弱まり明暗コントラストが低下するものの、この５９０ｎｍの発光はセルに封入されたネオンガスの発光によるものであり、本来不要な成分である。そのため、５３０ｎｍ〜６１０ｎｍの波長域の発光成分をカットするように設計することは好ましい。
【００４４】
このような透過率を有する外光抑制層は、具体的には、５３０ｎｍ〜６１０ｎｍの波長域に最大吸収を有する化合物であって、この化合物が下記一般式（I）で表されるジフェニルスクアリリウム系化合物、下記一般式（II）で表されるテトラアザポルフィリン系化合物、フェニルピラゾリル系スクアリリウム系化合物(III)、ピロメテン系化合物(IV)の少なくとも１つ、好ましくは下記一般式（I）で表されるジフェニルスクアリリウム系化合物及び／又は下記一般式（II）で表されるテトラアザポルフィリン系化合物を用いて形成した光学機能フィルムによって実現できる。
【００４５】
2005292393.tif 000003
【００４６】
〔式（I）中、Ｒ1は、置換基を有していてもよいアルキル基、置換基を有していてもよいアルコキシ基、置換基を有していても良いアリール基、置換基を有していてもよいアリオールオキシ基、又はハロゲン原子を示す。ここで、隣接するＲ1が一緒になって、アルカンジイル基やアルキレンジオキシ基を形成していても良い。
【００４７】
Ｒ2は、水素原子、又は１価の置換基を示し、Ｇ1は、−ＮＲ3−で表される基(ここで、Ｒ3は、水素原子、又はアルキル基を示す。)、又は酸素原子を示し、Ｇ2は、カルボニル基、又はスルホニル基を示す（ここで、Ｇ2がスルホルニ基の場合には、Ｒ2は水素原子ではない。)。
ｍ、ｎ及びｐは０以上の整数であり、ｍ＋ｎ＋ｐは５以下である。
【００４８】
ただし、ベンゼン環上のこれらの置換基は、他方のベンゼン環との間で互いに異なっていてもよく、また、一方のベンゼン環において、ｍ及びｎが２以上であるとき、Ｒ1、及びＧ1−Ｇ2−Ｒ2で表される基は、同一環内の他の置換基との間で互いに異なっていてもよい。〕
【００４９】
2005292393.tif 000004
【００５０】
〔式（II）中、Ｒ1〜Ｒ8は、各々独立に、水素原子、ハロゲン原子、ニトロ基、シアノ基、ヒドロキシ基、アミノ基、置換基を有していても良いアルキル基、置換基を有していても良いシクロアルキル基、置換基を有していても良いアルコキシ基、置換基を有していても良いアリール基、置換基を有していても良いアリールオキシ基、置換基を有していても良いアルキルアミノ基、置換基を有していても良いジアルキルアミノ基、置換基を有していても良いアルキルチオ基、又は置換基を有していても良いアリールチオ基を表し、Ｒ1とＲ2、Ｒ3とＲ4、Ｒ5とＲ6、Ｒ7とＲ8は各々連結して非芳香環を形成しても良く、Ｍは、２個の水素原子、２価の金属原子、３価の１置換金属原子、４価の２置換金属原子、又はオキシ金属原子を表わす。〕
【００５１】
2005292393.tif 000005
【００５２】
〔式（III）中、Ｒ1は、置換基を有していてもよいアルキル基、又は置換基を有していてもよいアルコキシ基を示し、置換基Ａは水酸基、又はＷ−Ｘ−Ｒ2（Ｗはイミノ基を示し、Ｘはカルボニル基、又はスルホニル基を示し、Ｒ2は水素原子、置換基を有していてもよいアルキル基、置換基を有していてもよいアルケニル基、置換基を有していてもよいアリール基、置換基を有していてもよい複素環基を示し、ｍは０又は１を示し、Ｒ6，Ｒ7は置換基を有していてもよいアルキル基、又は置換基を有していてもよいアリール基を示し、Ｚは酸素原子を示す。）を示す。〕
【００５３】
2005292393.tif 000006
【００５４】
〔式(IV)中、Ｒ1〜Ｒ4、Ｒ7〜Ｒ11は各々独立に水素原子、ハロゲン原子、ニトロ基、シアノ基、ヒドロキシ基、アミノ基、カルボキシル基、スルホン酸基、炭素数１〜２０のアルキル基、炭素数１〜２０のハロゲノアルキル基、炭素数１〜２０のアルコキシ基、炭素数２〜２０のアルケニル基、炭素数２〜２０のアルコキシアルキル基、炭素数２〜２０のアルコキシアルコキシ基、炭素数６〜２０のアリールオキシ基、炭素数１〜２０のアシル基、炭素数２〜２０のアルコキシカルボニル基、炭素数２〜２０のアルキルアミノカルボニル基、炭素数３〜２０のジアルキルアミノカルボニル基、炭素数２〜２０のアルキルカルボニルアミノ基、炭素数７〜２０のフェニルカルボニルアミノ基、炭素数７〜２０のフェニルアミノカルボニル基、炭素数７〜２０のフェノキシカルボニル基、炭素数７〜２０のアラルキル基、炭素数６〜２０のアリール基、炭素数４〜２０のヘテロアリール基、炭素数１〜２０のアルキルチオ基、炭素数６〜２０のフェニルチオ基、炭素数３〜２０のアルケニルオキシカルボニル基、炭素数８〜２０のアラルキルオキシカルボニル基、炭素数４〜２０のアルコキシカルボニルアルコキシカルボニル基、炭素数４〜２０のアルキルカルボニルアルコキシカルボニル基、炭素数２〜２０のモノ（ヒドロキシアルキル）アミノカルボニル基、炭素数３〜２０のジ（ヒドロキシアルキル）アミノカルボニル基、炭素数３〜２０のモノ（アルコキシアルキル）アミノカルボニル基又は炭素数５〜２０のジ（アルコキシアルキル）アミノカルボニル基を表し、Ｒ2とＲ3及び／又はＲ10とＲ11は、それぞれ互いに結合してピロール環に縮合する芳香環を形成してもよく、又これらによって形成される縮合芳香環は、それぞれ同一であっても異なるものであってもよく、式(V)
【００５５】
2005292393.tif 000007
【００５６】
(式(V)中、Ｒ8〜Ｒ11は、前記と同意義を表わす。)を表わし、Ｍは遷移金属を表わす。〕
【００５７】
このような化合物を用いた外光抑制用フィルムは、上記化合物を個別に、あるいは混合して周知の方法でフィルムやシート状に形成することにより実現することが可能である。
【００５８】
また、上述したように、プラズマディスプレイ装置の赤色色度を低下させることなく、プラズマディスプレイ装置の動作中にワイヤレスヘッドホンを使用した際の雑音混入を抑制するためには、６２５ｎｍの透過率が４５％以上、好ましくは５０％以上で、かつ波長８００〜９００ｎｍの平均光線透過率が５％以下、好ましくは４％以下、特に好ましくは３％以下であることが好ましい。
【００５９】
このようなフィルタの透過特性は、プラズマディスプレイ装置用フィルタに設けられる近赤外線吸収層として、上述した吸収特性を有する化合物を個別に、あるいは混合して周知の方法でフィルムやシート状に形成した近赤外線吸収層を用いることにより実現することが可能である。
【００６０】
このような近赤外線吸収層は、例えば下記一般式（ＶＩ）または（ＶＩＩ）で示される含金属インドアニリン系化合物を用い、その濃度を調整して形成した機能性光学フィルムによって実現できる。
【００６１】
2005292393.tif 000008
2005292393.tif 000009
式（ＶＩ）及び（ＶＩＩ）中、Ｍは、２価のカチオンになりうる金属原子であれば特に限定されないが、好ましくはＮｉ、Ｃｕ、Ｆｅ、Ｃｏ又はＺｎであり、より好ましくはＮｉ、Ｃｕ又はＣｏであり、特に好ましくはＮｉである。
環Ａは、含窒素芳香環であり、通常、５又は６員のものが挙げられ、好ましくはピリジン環、ピラジン環、ピリダジン環、ピリミジン環等の６員の含窒素芳香環であり、より好ましくはピリジン環又はピリミジン環であり、特に好ましくはピリジン環である。
【００６２】
環Ｂは、ベンゼン環又はピリジン環であり、好ましくはベンゼン環である。
Ｒは、置換されていても良いアルキル基、置換されていても良いアルケニル基、置換されていても良いアリール基、置換されていても良い複素環基、置換されていても良いアルコキシ基、置換されていても良いアルケニルオキシ基、置換されていても良いアリールオキシ基、置換されていても良い複素環オキシ基又は置換されていても良いアミノ基を示す。
【００６３】
上記アルキル基としては、メチル基、エチル基、プロピル基、ブチル基、ペンチル基、ヘキシル基、ヘプチル基、オクチル基、デシル基、シクロプロピル基、シクロペンチル基、シクロヘキシル基、シクロヘプチル基等の炭素数１０以下の直鎖状、分岐鎖状若しくは環状アルキル基が挙げられる。
上記アルケニル基としては、ビニル基、１−プロペニル基、イソプロペニル基、１−ブテニル基、１−ヘキセニル基、１−ヘプテニル基、１−オクテニル基、１−ノネニル、１−デセニル等の炭素数１〜１０の直鎖もしくは分岐鎖状アルケニル基が挙げられる。
【００６４】
上記アリール基としては、好ましくはフェニル基、ナフチル基等の炭素数１５以下の芳香族炭化水素環基が挙げられる。
上記複素環基としては、フリル基、チエニル基、ピリジル基、ピラジル基、ピリダジル基、ピリミジル基、テトラヒドロフリル基、テトラヒドロピラニル基等の芳香族複素環基が挙げられ、好ましくは６員のものが挙げられる。
【００６５】
上記アルコキシ基を形成するアルキル基としては、上述のアルキル基と同様のものが挙げられる。
上記アルケニルオキシ基を形成するアルケニル基としては、上述のアルケニル基と同様のものが挙げられる。
上記アリールオキシ基を形成するアリール基としては、上述のアリール基と同様のものが挙げられる。
【００６６】
上記複素環オキシ基を形成する複素環基としては、上述の複素環基と同様のものが挙げられる。
上記アルキル基、アルコキシ基、アルケニル基、アリール基、アリールオキシ基、複素環基及び複素環オキシ基の置換基としては、色素の安定性に悪影響を与えない限りにおいて特に限定されず、具体的には、ハロゲン原子、シアノ基、ニトロ基、アルキル基、アルコキシ基、アルケニル基、アリール基、アリールオキシ基、複素環基、複素環オキシ基、アシル基、アシルオキシ基、アミノ基、―ＣＯＯＲ5で表される基、−ＳＲ5で表される基又は−ＳＯ2Ｒ5が挙げられるが、そのうち好ましくは、ハロゲン原子、水酸基、シアノ基、ニトロ基、アルキル基、アルコキシ基、アリール基、アリールオキシ基、アシル基、アシルオキシ基、―ＣＯＯＲ5で表される基又は置換されていても良いスルファモイル基が挙げられる。
【００６７】
ここで、上記Ｒ5は、アルキル基、アリール基、アルケニル基又は５員もしくは６員の複素環基を示し、該アルキル基、アリール基、アルケニル基及び複素環基としては、上述の物と同様のものが挙げられる。
Ｒ1及びＲ2は、それぞれ独立して、一価基である。該一価基としては、色素の安定性に悪影響を与えない限りにおいて特に限定されないが、具体的には、水素原子；フッ素原子、塩素原子、臭素原子等のハロゲン原子；シアノ基；ニトロ基；置換されていても良いアルキル基；置換されていても良いアルコキシ基；置換されていても良いアルケニル基；置換されていても良いアリール基；置換されていても良いアリールオキシ基；置換されていても良い複素環基；置換されていても良い複素環オキシ基；アシル基；アシルオキシ基；置換されていても良いアミノ基；―ＣＯＯＲ5で表される基；−ＳＲ5で表される基；又は、−ＳＯ2Ｒ5で表される基が挙げられる。
【００６８】
上記置換されていても良いアルキル基、置換されていても良いアルコキシ基、置換されていても良いアルケニル基、置換されていても良いアリール基、置換されていても良いアリールオキシ基、置換されていても良い複素環基及び置換されていても良い複素環オキシ基としては、上述のＲの説明の項に記載されているのと同様のものが挙げられる。
上記アシル基としては、アセチル基、プロピオニル基、ベンゾイル基、ベンジルカルボニル基等の置換されていても良いアルキルカルボニル基又は置換されていても良いアリールカルボニル基が挙げられ、好ましくは炭素数１０以下のものである。
【００６９】
上記アシルオキシ基を形成するアシル基としては、上述のアシル基と同様のものが挙げられる。
上記ＣＯＯＲ5で表される基、ＳＲ5で表される基及びＳＯ2Ｒ5で表される基におけるＲ5は、上記と同義である。
上記Ｒ1及びＲ2におけるアミノ基の置換基としては、色素の安定性に悪影響を与えない限りにおいて特に限定されないが、具体的には、上述したアルキル基、アルケニル基、アリール基、複素環基、アシル基、ＣＯＯＲ5で表される基及びＳＯ2Ｒ5で表される基を挙げることができる。
また、他の例としては、置換されていてもよいアミノカルボニル基、又は置換されていても良いスルファモイル基が挙げられ、これらの基を形成するアミノ基としては、アルキル基、アリール基、アルケニル基及び５又は６員のヘテロ環基からなる群より選ばれる置換基で１又は２置換されていても良いアミノ基が挙げられる。
【００７０】
このうち、Ｒ1としては、置換されていても良いアシルアミノ基が好ましく、より好ましくは−ＮＨＣＯＲ5'（Ｒ5'は、炭素数３〜１０、好ましくは炭素数４〜８のアルキル基又はアルケニル基である。）で表される基である。
但し、式（ＶＩＩ）の含金属インドアニリン系化合物を用いる場合には、上記Ｒ1が、ＮＨＣＯＲで表される基（Ｒは、置換されていても良いアルキル基、置換されていても良いアルケニル基、置換されていても良いアリール基、置換されていても良い複素環基、置換されていても良いアルコキシ基、置換されていても良いアルケニルオキシ基、置換されていても良いアリールオキシ基、置換されていても良い複素環オキシ基又は置換されていても良いアミノ基を示す。）の場合、カルボニル基のα位が該ＮＨＣＯＲで表される基で置換されることはない。
Ｒ2としては、炭素数６以下のアルキル基が好ましく、より好ましくは炭素数４以下であり、特に好ましくはメチル基である。
【００７１】
ｈ及びｋは、それぞれ独立して、０〜４の整数であり、ｈとしては０〜３が好ましく、より好ましくは０又は１であり、特に好ましくは０であり、ｋとしては１又は２が好ましい。
また、Ｒ2の好ましい置換位置としては、末端アミノ基が結合している炭素原子から見てメタ位が挙げられる。
【００７２】
Ｒ3及びＲ4の置換されていても良いアルキル基及びアリール基としては、前記Ｒ1及びＲ2の説明の項で挙げたのと同様のものが挙げられる。
また、Ｒ3とＲ4は、互いに結合してピロリジン環、ピペリジン環、ピペラジン環、モルフォリン環等の含窒素５又は６員環を形成しても良いし、Ｒ3及び／又はＲ4が環Ｂと５又は６員の縮合環を形成していてもよい。例えば、環Ｂがベンゼン環の場合の該縮合環としてはテトラヒドロキノリン環、ジヒドロキノリン環、ジヒドロインドール環、ジュロリジン（Ｊｕｌｏｌｉｄｉｎｅ）環が挙げられる。
【００７３】
このうち、Ｒ3及びＲ4として好ましくは、アルキル基、又は、アルキル基及び置換アミノ基からなる群より選ばれる置換基で置換されていても良いフェニル基が挙げられ、より好ましくはアルキル基である。ここで、上記置換アミノ基としては、アルキル基、アリール基、アルケニル基及び５又は６員のヘテロ環基からなる群より選ばれる置換基で置換されているアミノ基が挙げられ、好ましくは炭素数８以下、より好ましくは炭素数３〜５のアルキル基で２置換されたアミノ基である。
【００７４】
Ｚは１価又は２価の陰イオンであり、具体的には、Ｃｌ-、Ｂｒ-、Ｉ-等のハロゲンイオン；ＣｌＯ4-、Ｒ7ＣＯＯ-（Ｒ7はR1で挙げたアルキル基、シクロアルキル基及びアリール基を表す。）、Ｒ7（ＣＯＯ-）2、Ｒ7ＳＯ3-、Ｒ7（ＳＯ3-）2等の１価又は２価の無機酸又は有機酸の残基；（ＣＦ3ＳＯ2）2Ｎ-等のビス（ハロアルキルスルホニル）イミド系アニオン；Ｂ（Ｐｈ）4-；ＰＦ6-等が挙げられ、このうち好ましくはＰＦ6-、ＣｌＯ4-、又は、Ｂ（Ｐｈ）4-が好ましい。
ｍは２又は３であり、ｎは、１又は２であり、２が好ましい。
【００７５】
上記一般式（ＶＩ）で表される化合物において、環Ａがピリジン環、環Ｂがベンゼン環のものは以下のような構造式で記載することができ、その好ましい具体例を下記表−１に示す。
【００７６】
2005292393.tif 000010
【００７７】
2005292393.tif 000011
【００７８】
2005292393.tif 000012
【００７９】
又、環Ａがピリミジン環、環Ｂがベンゼン環の好ましい具体例として下記のＮｏ．１−２４及びＮｏ．１−２５の化合物が挙げられる。
【００８０】
2005292393.tif 000013
【００８１】
又、Ｒ３及び／又はＲ４が、環Ｂと結合して５又は、６員の環を形成した場合の好まし  い具体例として下記のＮｏ．１−２６〜Ｎｏ．１−２８が挙げられる。
【００８２】
2005292393.tif 000014
【００８３】
また、一般式（ＶＩＩ）で表される含金属インドアニリン系化合物において、環Ａがピリジン環、環Ｂがベンゼン環のものは以下のような構造式で記載することができ、その好ましい具体例を下記表−２に示す。
【００８４】
2005292393.tif 000015
【００８５】
2005292393.tif 000016
【００８６】
2005292393.tif 000017
【００８７】
又、環Ａがピリミジン環、環Ｂがベンゼン環の好ましい具体例として下記のＮｏ．２−１９及びＮｏ．２−２０の化合物が挙げられる。
【００８８】
2005292393.tif 000018
【００８９】
上記一般式（ＶＩ）で表される含金属インドアニリン系化合物は、特開昭６３−２２７５６９号公報、特開平３−１０３４７６号公報等に記載の公知の方法によって合成することが出来る。すなわち、下記一般式（ＩＡ）
【００９０】
2005292393.tif 000019
【００９１】
（環Ａ、Ｒ、Ｒ1及びｈは、前記一般式（ＶＩ）と同義であり、Ｘは水素原子又はハロゲン原子を示す。）で表される化合物と、下記一般式（ＩＢ）
【００９２】
2005292393.tif 000020
【００９３】
（環Ｂ、Ｒ2、Ｒ3、Ｒ4及びｋは、前記一般式（ＶＩ）と同義である。）で表される化合物若しくはその塩酸塩とを酸化的縮合させることにより、下記一般式（ＩＣ）
【００９４】
2005292393.tif 000021
【００９５】
を得ることができ、次いで、上記化合物と、下記一般式（ＩＤ）
Ｍ2+  （Ｚ）ｎ            （ＩＤ）
（Ｍ、Ｚ及びｎは、前記一般式（ＶＩ）と同義である。）
で示される金属塩とを反応させることにより得られる。
【００９６】
また、一般式（ＶＩＩ）で表される含金属インドアニリン系化合物についても同様に、
2005292393.tif 000022
で表される化合物を用いて生成することができる。
【００９７】
上記一般式（ＶＩ）及び（ＶＩＩ）で表される含金属インドアニリン系化合物は、波長７５０ｎｍ〜１０００ｎｍの範囲付近にその透過率曲線の極小値を有するものである。また、その透過率曲線の形状としては、７５０ｎｍ〜１０００ｎｍ付近の透過率曲線の極小値以外には、大きな吸収ピークを有さないので、ディスプレイ用の光学フィルターに用いてもディスプレイの明るさ等に影響を与えないという優れた性能を有するものである。
【００９８】
さらに、本発明に用いられる上記一般式（ＶＩ）及び（ＶＩＩ）で表される含金属インドアニリン系化合物は、テトラヒドロフラン、ジオキサン、ジメトキシエタン、ジエトキシエタン等のエーテル系溶媒；アセトン、メチルエチルケトン、メチルイソブチルケトン等のケトン系溶媒に対する溶解性が良好であり、これらの溶媒を使用した塗布方法により色素薄膜を製造することが出来るため、工業的にも好ましい。具体的には、ジメトキシエタンを溶媒として用いた場合の溶解度が、０．１ｇ／ｇ以上、好ましくは０．２５ｇ／ｇ以上、より好ましくは０．３５ｇ／ｇ以上のものである。
【００９９】
図３は、本実施形態に係るディスプレイ装置用フィルタを適用したディスプレイ装置の一例としてのプラズマディスプレイ装置の、光学部材の配置例を示す図である。
図３において、プラズマディスプレイ装置は、例えば三波長域発光型蛍光灯や白熱電球である外光源２０が存在する側（最外面側）から、反射防止層１、ガラス板３、近赤外線吸収層７、外光抑制層１１、電磁シールド層４及びプラズマディスプレイパネル１２を有する。プラズマディスプレイパネル１２を除く各部材は図示しない粘着剤層によって貼り合わされ、ディスプレイ装置用フィルタ１００を構成している。なお、図３（ａ）において、フィルタ１００とプラズマディスプレイパネル１２とは所定の空間をおいて配置されているが、図３（ｂ）に示すように、この空間を透明樹脂シートや粘着剤層などによって埋めても良い。
【０１００】
ディスプレイ装置用フィルタ１００の構成について更に説明する。ガラス板３は例えば強化ガラスからなり、主にディスプレイ装置の外観を整えるとともに、フィルタ１００の基材としても機能する。
【０１０１】
本実施形態において、ガラス板３の一面には、反射防止層１が設けられる。反射防止層１は、フィルタに入射した外光を反射、散乱することなく透過させる層であることが好ましい。具体的には、ＪＩＳ  Ｚ８１０５−１９８２による視感透過率が９０％以上であることが好ましく、９５％以上であることが特に好ましい。
【０１０２】
このような反射防止層１は、例えば視感透過率の高い材質を透明バインダー樹脂に分散もしくは混合させてフィルム状やシート状に形成したり、透明基板に塗膜として形成したり、蒸着等によって透明基板上に直接設けたり、基板上にフィルム状のものを貼り付けたりするなど、様々な方法によって形成することができる。ただし、外光導入層の厚みは人間の目が最も敏感に感じる５５０ｎｍの１／４波長である１３７．５ｎｍ程度とするのが好ましいため、このような薄膜を生成可能な方法によって形成することが好ましい。
【０１０３】
また、反射防止層１は、隣接する層（ここではガラス板３）よりも屈折率が低い必要があり、その差が好ましくは０．０６以上、さらに好ましくは０．１０以上である。視感透過率及び上述の条件を満たせば、外光導入層の材質、組成に特に制限はない。
【０１０４】
ガラス板３のもう一方の面には、近赤外線吸収層７が設けられる。近赤外線吸収層７は、例えばＰＥＴシート等の透明基材の一面又は両面に上述した近赤外線透過特性を有するフィルムが貼り付けられた構成を有し、プラズマディスプレイパネル１２から放出される近赤外線をカットする。
【０１０５】
近赤外線吸収層７の内面側に図示しない粘着剤層を介して上述した光学特性を有する外光抑制層１１が設けられる。外光抑制層１１は、外光源２０の特定波長域の光線を吸収することで、外光が後述する電磁波シールド層４やディスプレイパネル１２に到達すること及び、電磁波シールド層４やディスプレイパネル１２で反射や散乱されることによる戻り光がディスプレイ装置外へ戻ることの両方を抑制し、外光による明暗コントラストの悪化を抑制する。また、未使用時のフィルタの色づきを抑制する。
【０１０６】
外光抑制層１１は、例えばＰＥＴからなる透明シート上に上述の透過特性を有する外光抑制機能フィルムを貼り付けた構成を有する。また、外光抑制層１１は、上述した５３０ｎｍ〜６１０ｎｍの波長域に最大吸収を有する化合物を含有する。
【０１０７】
外光抑制層１１には、さらに図示しない粘着剤層を介して電磁波シールド層４が設けられる。電磁波シールド層４は、例えばＰＥＴシート等の基材上に金属薄膜を設け、この金属薄膜をケミカルエッチング等の方法によってパターニングし、導電性のメッシュを形成したものや、基材上にスパッタリング等によって導電薄膜を形成したものであり、図示しないアースに接続されて、プラズマディスプレイパネル１２から放出される電磁波をシールドしている。なお、電磁波シールド層をメッシュ状の導電性材料により形成する場合、導電性材料がある部分と内部分とによって生じる凹凸を、ＵＶ硬化性樹脂等で覆うことによって平滑化しても良い。この場合、電磁波シールド層４の基材と平滑化材料との屈折率の差が小さいことが好ましい。また、導電性メッシュの表面を周知の方法で黒化処理し、メッシュによる反射をさらに抑制してもよい。なお、図３に示した以外の、色調補正層等がディスプレイ装置用フィルタ１００に含まれていても良い。
【０１０８】
各層は、加圧加熱処理により粘着剤層を透明化することによって貼り合わされ、フィルタ１００を形成する。上述したように、フィルタ１００とディスプレイパネル１２とを粘着剤層１３を介して貼り合わせても良い（図３（ｂ））。
【０１０９】
（他の構成例）
図３においては、近赤外吸収層７、外光抑制層１１、電磁波シールド層４の順に構成したが、反射防止層１以外の層の配置は任意である。
【０１１０】
このような構成を有するディスプレイ装置用フィルタを用いることで、三波長域発光形蛍光灯、ハロゲン灯のいずれを外光源として用いた場合にも、未使用時のフィルタの色づきを抑制しながら、外光による明暗コントラストの低下を抑制できる。また、近赤外線吸収層として上述の透過特性を有する近赤外線吸収層を用いることで、プラズマディスプレイの赤色色度への影響を抑えながら、ディスプレイ装置から放射される近赤外線に帰因するワイヤレスヘッドホンでのノイズ混入を抑制することが可能になる。
【実施例】
【０１１１】
以下、本発明を実施例によりさらに詳細に説明するが、本発明は以下の実施例に限定されるものではない。
■（実施例１〜５及び比較例１〜４）
・外光抑制層の作成
ポリメチルメタクリレート樹脂（ダイヤナールＢＲ−８０；三菱レイヨン社製）３０ｗｔ％のＤＭＥ溶液に、それぞれ図４に示す対樹脂成分重量％の各色素、ＤＭＥ、トルエンを混合溶解し、これをポリエチレンテレフタレート製フィルム（三菱化学ポリエステルフィルム社製ＰＥＴフィルム「Ｔ６００Ｅ Ｕ３６」厚み５０μｍ）上にＮＯ．１４バーコーター（太祐機材社製）で塗工し、乾燥し、膜厚４．５μｍのコーティング膜を有するフィルムＡを得た。
【０１１２】
なお、図４における色素Ａ１〜Ａ８は以下の通りである。
色素Ａ１：１，３−ビス（２−（２−エチルヘキサノイルアミノ）−４，６−ジヒドロキシ−フェニル）シクロブテンジイリウム−２，４−ジオラート
色素Ａ２：１−（２−エタンスルフォニルアミノ−４，６−ジヒドロキシ−フェニル）−３−（４−エタンスルフォニルアミノ−２，６−ジヒドロキシ−フェニル）シクロブテンジイリウム−２，４−ジオラート
色素Ａ３：ダイヤレジンブルーＰ（三菱化学社製）
色素Ａ４：１−（２−（２−エチルヘキサノイルアミノ）−４，６−ジヒドロキシ−フェニル）−３−（５−ヒドロキシ−１−メチル−３−プロピル−１Ｈ−ピラゾール−４−イル）シクロブテンジイリウム−２，４−ジオラート
色素Ａ５：１，３−ビス（５−ヒドロキシ−１−メチル−３−プロピル−１Ｈ−ピラゾール−４−イル）シクロブテンジイリウム−２，４−ジオラート
色素Ａ６：ダイヤレジンイエローＬ３Ｇ（三菱化学社製）
色素Ａ７：１，３−ビス（２，４，６−トリヒドロキシ−フェニル）シクロブテンジイリウム−２，４−ジオラート
色素Ａ８：バナジル２，７，１２，１７−テトラ−tert−ブチル−５，１０，１５，２０−テトラアザ−２１Ｈ，２３Ｈ−ポルフィリン
【０１１３】
・近赤外線吸収層の形成
脂環式アルキルメタクリレート樹脂（オプトレッツ ＯＺ−１１００  日立化成工業（株）製）樹脂分３５ｗｔ％、ＭＥＫ３２．５ｗｔ％及びトルエン３２．５ｗｔ％からなる溶液にジイモニウム吸収色素（Ｎ，Ｎ，Ｎ'，Ｎ'，−テトラキス（ｐ−ジブルチルアミノフェニル）−ｐ−フェニレンジイモニウムの六フッ化アンチモン酸塩）１１．３％／樹脂分、トルエン、ＭＥＫを混合溶解して、ポリエチレンテレフタレート製フィルム（三菱化学ポリエステルフィルム社製ＰＥＴフィルム「Ｔ６００Ｅ Ｗ０７」、厚み１００μｍ、の一方の面に、Ｎ０．１０バーコーター（太祐機材社製）で塗工し、乾燥して厚み３．０μｍのコーティング膜を有するフィルムを得た。
【０１１４】
そして、このフィルムの他方の面に、脂環式アルキルメタクリレート樹脂（オプトレッツ ＯＺ−１１００  日立化成工業（株）製）樹脂分３５ｗｔ％、ＭＥＫ３２．５ｗｔ％及びトルエン３２．５ｗｔ％からなる溶液に図５に示す対樹脂成分重量％の色素、トルエン、ＭＥＫを混合溶解してＮ０．１０バーコーター（太祐機材社製）で塗工し、乾燥して両面に近赤外線吸収膜を有する近赤外線吸収層を形成した。
なお、図５における色素Ｂ１〜Ｂ２は以下の通りである。
色素Ｂ１：トリス［８−オキソ−７−シクロヘキサンカルボニルアミノ−５−［（（４−ジエチルアミノ）−２−メチルフェニル）イミノ］５，８−ジヒドロキノリン］−ビス［ヘキサフルオロりん酸］＝ニッケル（ＩＩ）塩  （上述の表１における色素１−１３）
色素Ｂ２：アミノチオールニッケル錯体近近赤外線吸収色素｛ビス−２，２−[１，２‐ジ（３‐フルオロフェニル）エチレンジイミン]ベンゼンチオラート｝ニッケル（II）
【０１１５】
・ディスプレイ装置用フィルタの形成
ガラス板（厚さ３ｍｍ）の外光入射面に反射防止フィルム（日本油脂（株）製リアルック８２０１ＵＶ）を貼り合わせ、反対側の面に電磁波シールド層（厚み１２５μｍのＰＥＴフィルム（東洋紡績社製「Ａ４３００」上に、線幅２５０μｍ、線ピッチ１０μｍの電磁波シールド銅メッシュフィルムが貼り付けされたもの）をＰＥＴフィルム側で貼り合わせ、さらに上述の近赤外線吸収層、外光抑制層の順に貼り合わせた。貼り合わせはそれぞれ界面に設けた粘着剤層により行った。
そして、全体をオートクレーブで加圧加温処理した。この結果、外光源側から、反射防止層／ガラス／電磁波シールド層／近赤外吸収層／外光抑制層という構成のプラズマディスプレイ装置用フィルタを形成した。
■（比較例５）
市販のプラズマディスプレイ装置（日立製作所製W３２−ＰＤ２１００）に装着されていたフィルタを取り付けた。
【０１１６】
・評価
（透過率の測定）
島津製作所社製分光光度計ＵＶ３１００ＰＣにより、プラズマディスプレイ装置用フィルタの光線透過率を、波長４００〜１０００ｎｍの範囲における光線透過率を測定した。実施例１と比較例３についての測定結果を代表値として図６に示す。また、４３５±１５ｎｍの平均透過率Ｔb（％）、５４５±１５ｎｍの平均透過率Ｔg（％）、６１０±１５ｎｍの平均透過率Ｔr１（％）、６７５±２５ｎｍの平均透過率Ｔr２（％）及び８００〜９００ｎｍの平均透過率（％）を求めた。結果を、６２５ｎｍの透過率（％）、５９０ｎｍの透過率（％）とともに図７に示す。
【０１１７】
（白熱電球光の反射光スペクトル測定）
外光を遮断した暗室内に、プラズマディスプレイパネル（日立製作所製Ｗ３２−ＰＤ２１００）前面に上述したプラズマディスプレイ装置用フィルタを装着して構成したプラズマディスプレイ装置を設置し、白熱電球（ミニクリプトン球、型番：KR100/110V 57W、東芝ライテック（株）製）を照射させた。そして、ディスプレイ装置のフィルタ面からの反射光スペクトルを、分光放射輝度計（ＣＳ−１０００、コニカミノルタホールディングス（株）製）により測定した。
実施例１と比較例３についての測定結果を代表値として図８に示す。
【０１１８】
（フィルタ色づき、明暗コントラスト及び赤色度の視感評価）
白熱電球光の反射光スペクトル測定に用いたプラズマディスプレイ装置を、ＪＩＳ  Ｚ８７１９−１９９６で規定される発光スペクトルを有するＦ１０型三波長域発光形蛍光管を外光源として点灯させた室内に設置し、画面中央部に白色を、残りを黒色を表示させた状態での明暗コントラストと、Ｆ１０型三波長域発光形蛍光管、白熱電球のそれぞれを外光源とした場合の電源断状態におけるフィルタの色を目視で評価した。また、外光を遮断した暗室で赤色表示を行い、その色味を目視で評価した。これらの結果を図９に示す。
【０１１９】
（赤色度（ｘ，ｙ値）の測定）
外光を遮断した暗室内に、白熱電球光の反射光スペクトル測定に用いたプラズマディスプレイ装置を設置し、赤色の表示を行った際のディスプレイ装置のフィルタ面からの出射光スペクトルを、分光放射輝度計（ＣＳ−１０００、コニカミノルタホールディングス（株）製）により測定し、ｘ値及びｙ値を読み取った。各実施例及び比較例についての測定結果を図９に示す。
【０１２０】
（ヘッドホンノイズの測定）
市販のプラズマディスプレイ装置（（株）日立製作所製W３２−ＰＤ２１００からフィルタを取り除いたもの）の前面に生成したフィルタを設置し、ディスプレイ全面に白色を表示させた。この状態で、ワイヤレスヘッドホン（ソニー（株）製  コードレス・ステレオ・ヘッドホン・システム（型番：MDR-IF240RK）システムの発信器をポータブルＣＤプレーヤのヘッドホン端子に接続し、ディスプレイ装置の横に設置した。そして、音量を最大にしてディスプレイ装置のフィルタ表面から１mの距離でノイズが聞こえるかどうか評価した。
【０１２１】
図から明らかなように、実施例１〜５では、三波長域発光形蛍光灯、白熱電球のいずれを外光源として用いた場合にも、未使用時のフィルタ色づきは観察されにくく、またディスプレイ装置の赤色表示はオレンジがかることなく観察された。また、Ｆ１０型三波長域発光形蛍光管を外光源とした場合の明暗コントラストについても良好であった。
【０１２２】
これに対し、５９０ｎｍの透過率が６２５ｎｍの透過率に対して１４．４低い比較例１では、フィルタの色づきについては三波長域発光形蛍光灯、白熱電球のいずれを外光源とした場合も良好であったが、ディスプレイ装置の赤色表示がオレンジ色として観察された。
これは、ＸＹＺ表色系色度図における赤色色度をフィルタ無し、比較例１及び実施例１の３つの測定結果に基づいて示す図１０からも確認できる。すなわち、図１０の色度図において、実施例１のフィルタを用いた場合は、赤の発色がオレンジ色に観察された比較例１及びフィルタ無しの状態に比べ、ＮＴＳＣの赤色表示に近い色度を有していることが分かる。
【０１２３】
また、Ｔg−０．３Ｔb−０．７Ｔr１の絶対値が１０を超える比較例２では、明暗コントラストは非常に良好であったが、三波長域発光形蛍光灯下でフィルタが赤く色づいて観察された。
さらに、Ｔg−Ｔr２が２０を超える比較例３においては、白熱電球下でフィルタが赤く色づいて観察された。
また、Ｔgの透過率が４０％を超える比較例４は、Ｆ１０型三波長域発光形蛍光管照射下での明暗コントラストが悪かった。
【０１２４】
また、図２に示すように、波長８００〜９００ｎｍの平均光線透過率が十分に抑制された実施例１（及び、近赤外線吸収層の構成を共通とする実施例２〜５、比較例１、２、４）では、ヘッドホンノイズが観察されなかったが、波長８００〜９００ｎｍの平均光線透過率が十分に抑制されていない比較例３及び比較例５においては、ノイズが観察された。
【図面の簡単な説明】
【０１２５】
【図１】プラズマディスプレイパネル、三波長域発光形蛍光灯Ｆ１０及び白熱電球の発光スペクトル、並びに本発明の実施形態に係るディスプレイ装置用フィルタの透過スペクトルを示す図である。
【図２】プラズマディスプレイパネルの発光スペクトル、ワイヤレスヘッドホンの使用波長域、並びに本発明の実施形態に係るディスプレイ装置用フィルタの透過スペクトルを示す図である。
【図３】本発明の実施形態に係るディスプレイ装置用フィルタ及びそれを用いたディスプレイ装置の構成例を示す図である。
【図４】実施例及び比較例における外光抑制層の形成に用いた色素の種類と量を示す図である。
【図５】実施例及び比較例における近赤外線吸収層の形成に用いた色素の種類と量を示す図である。
【図６】実施例１及び比較例３におけるフィルタ光線透過率の測定結果を示す図である。
【図７】実施例１〜５及び比較例１〜４における光線透過率の測定結果を示す図である。
【図８】実施例１及び比較例３におけるフィルタ反射光スペクトルの測定結果を示す図である。
【図９】実施例１〜５及び比較例１〜４における評価結果を示す図である。
【図１０】実施例１及び比較例１のフィルタを用いた際の赤色表示色度測定結果を示すＸＹＺ表色系色度図である。
【図１】
2005292393.tif 000025
【図２】
2005292393.tif 000026
【図３】
2005292393.tif 000027
【図４】
2005292393.tif 000028
【図５】
2005292393.tif 000029
【図６】
2005292393.tif 000030
【図７】
2005292393.tif 000031
【図８】
2005292393.tif 000032
【図９】
2005292393.tif 000033
【図１０】
2005292393.tif 000034